(57)【要約】【課題】低温耐久性および常温耐久性に優れ、かつ、飛距離および打球感に優れたゴルフボールを提供する。【解決手段】本発明のゴルフボールは、少なくとも一層のコアと、カバーとを有するゴルフボールであって、前記カバーが、樹脂成分として、（Ａ）曲げ弾性率７００ＭＰａ〜５０００ＭＰａを有する高弾性ポリアミド樹脂、（Ｂ）エチレン−（メタ）アクリル酸二元共重合体の金属中和物および／またはエチレン−（メタ）アクリル酸−（メタ）アクリル酸エステル三元共重合体の金属中和物と、（Ｃ）極性官能基を有する樹脂を所定量含有するカバー用組成物から形成されており、前記カバーの厚みが、０．３ｍｍ〜１．０ｍｍであり、前記カバー表面硬度Ｈｃが、ショアＤ硬度で、６５〜７５であることを特徴とする。【選択図】なし【特許請求の範囲】
【請求項１】
少なくとも一層のコアと、カバーとを有するゴルフボールであって、
前記カバーが、樹脂成分として、
（Ａ）曲げ弾性率７００ＭＰａ〜５０００ＭＰａを有する高弾性ポリアミド樹脂、（Ｂ）エチレン−（メタ）アクリル酸二元共重合体の金属中和物および／またはエチレン−（メタ）アクリル酸−（メタ）アクリル酸エステル三元共重合体の金属中和物と、（Ｃ）極性官能基を有する樹脂を含有し、
前記（Ａ）高弾性ポリアミド樹脂と前記（Ｂ）二元共重合体の金属中和物および／または三元共重合体の金属中和物との含有量比率（合計１００質量％）が、（Ａ）高弾性ポリアミド樹脂／（Ｂ）二元共重合体の金属中和物および／または三元共重合体の金属中和物＝５質量％〜８０質量％／９５質量％〜２０質量％であり、
前記（Ａ）高弾性ポリアミド樹脂と（Ｂ）二元共重合体の金属中和物および／または三元共重合体の金属中和物との合計１００質量部に対して、（Ｃ）極性官能基を有する樹脂を０．１質量部〜２０質量部含有するカバー用組成物から形成されており、
前記カバーの厚みが、０．３ｍｍ〜１．０ｍｍであり、
前記カバー用組成物のスラブ硬度（Ｈｃ）が、ショアＤ硬度で、６５〜７５であることを特徴とするゴルフボール。
【請求項２】
少なくとも一層のコアと、前記コアを被覆する中間層と、前記中間層を被覆するカバーとを有するゴルフボールであって、
前記中間層の密度が１．１０ｇ／ｃｍ３以上である請求項１に記載のゴルフボール。
【請求項３】
前記カバー用組成物のスラブ物性が、曲げ弾性率が３００ＭＰａ〜１０００ＭＰａ、引張弾性率が４００ＭＰａ〜１５００ＭＰａである請求項１または２に記載のゴルフボール。
【請求項４】
前記（Ａ）高弾性ポリアミド樹脂が、ポリアミド６、ポリアミド１１、ポリアミド１２、ポリアミド６６、ポリアミド６１０、ポリアミド６Ｔ、ポリアミド６Ｉ、ポリアミド９Ｔ、ポリアミドＭ５Ｔ、ポリアミド６１２およびポリエーテルブロックアミド共重合体よりなる群から選択される少なくとも１種を含有する請求項１〜３のいずれか一項に記載のゴルフボール。
【請求項５】
前記（Ｃ）極性官能基を有する樹脂が、エチレン−グリシジルメタクリレート共重合体、エチレン−アクリル酸−グリシジルメタクリレート共重合体、およびメチルメタクリレート−グリシジルメタクリレート共重合体よりなる群から選択される少なくとも１種である請求項１〜４いずれか一項に記載のゴルフボール。
【請求項６】
前記コアの直径が、３９．１ｍｍ以上である請求項１〜５のいずれか一項に記載のゴルフボール。
【請求項７】
前記コアの表面硬度（Ｈｓ）と前記中間層を形成する中間層用組成物のスラブ硬度（Ｈｍ）とが、Ｈｓ＞Ｈｍの関係を満足する請求項１〜６のいずれか一項に記載のゴルフボール。
【発明の詳細な説明】
【技術分野】
【０００１】
本発明はゴルフボールに関するものであり、より詳細には、常温耐久性および低温耐久性を維持するとともに、飛距離および打球感を向上させる技術に関するものである。
【背景技術】
【０００２】
従来、ゴルフボールのカバーを薄くして、反発性の高いゴム組成物からなるコアを大きくすることにより、ゴルフボールの飛距離を向上させる方法が知られている。しかし、薄カバー化に伴い、カバー層の体積が減少するため、カバー層としての剛性が低下してしまい、ドライバーなどのショット時にスピン量が増加するという問題があった。
【０００３】
このような問題を解決するため、カバーを形成するカバー用組成物に剛性の高い樹脂を使用することが提案されている。例えば、特許文献１，２にはカバー用組成物の樹脂成分として、高酸アイオノマーを用いたゴルフボールが開示されている。特許文献３には、カバー用組成物の樹脂成分として、ジアミン錯体アイオノマー樹脂を用いたゴルフボールが開示されている。しかしながら、カバー用組成物として、酸含量の高いアイオノマー樹脂やジアミン錯体アイオノマー樹脂を用いた場合には、ゴルフボールの耐久性が低下するという問題があった。また、中和度の高いアイオノマー樹脂を用いた場合には、カバー用組成物の成形性が低下するという問題があった。
【０００４】
そこで、上記のような酸含量あるいは中和度の高いアイオノマー樹脂を用いることなく、高剛性化を図る技術が提案されている。例えば、特許文献４には、約４乃至９５重量％の１種以上のイオノマー樹脂、約９５乃至４重量％の１種以上の非イオンポリマー、及びイオノマー樹脂及び非イオンポリマー１００部に対して約１乃至１５ｐｈｒの１種以上の、官能化されたブロック及びグラフトポリマー、オリゴマー、及びそれらの混合物からなる群から選択された物質を含む非カルボン酸相溶化剤を含み、非カルボン酸相溶化剤の少なくとも一部が１種以上のイオノマーと混和性であり、かつ非カルボン酸相溶化剤の少なくとも一部が１種以上の非イオンポリマーと混和性である相溶化されたブレンドを用いることが開示されている。
【０００５】
特許文献５には、約１０〜約８０ｗｔ％の少なくとも１種のアイオノマーと約９０〜約２０ｗｔ％の少なくとも１種のポリアミドポリマーとの実質的に融和剤を含まないブレンドを含む組成物を用いることが開示されている。特許文献６には、アイオノマー樹脂もしくは非アイオノマー熱可塑性エラストマー又はこれらの混合物からなるベース樹脂に、官能性ゴム状共重合体を配合してなるゴム変性熱可塑性樹脂組成物を主成分とするゴルフボール用カバー材が開示されている。
【０００６】
特許文献７には、下記（Ｉ）〜（ＩＩＩ）成分、（Ｉ）アイオノマー、（ＩＩ）ジエン系ポリマー，熱可塑性ポリマー及び熱硬化性ポリマーよりなる群から選択された１種又は２種以上からなる樹脂組成物、及び（ＩＩＩ）酸基を有する熱可塑性樹脂組成物を必須成分として配合してなることを特徴とするゴルフボール用材料が開示されている。
【特許文献１】特開平６−８０７１８号公報
【特許文献２】特開平９−１０３５７号公報
【特許文献３】特開平１０−１２７８２２号公報
【特許文献４】特表２００１−５０９２０４号公報
【特許文献５】特表２００１−５１４５６１号公報
【特許文献６】特開平１０−３１４３４１号公報
【特許文献７】特開２００７−６２２号公報
【発明の開示】
【発明が解決しようとする課題】
【０００７】
従来、薄カバー化に伴ってカバー層の剛性が低下するという問題は、カバー用材料を高剛性化することにより解消するという試みがされているが、薄カバー構造ではゴルフボールの耐久性が不十分となったり、反発性が不足したりして、実用化に向けて更なる改善が必要であった。
【０００８】
本発明は、上記事情に鑑みてなされたものであり、低温耐久性および常温耐久性に優れ、かつ、打撃時の飛距離および打球感に優れたゴルフボールを提供することを目的とする。本発明は、打撃時の方向安定性に優れたゴルフボールを提供することをさらなる目的とする。
【課題を解決するための手段】
【０００９】
上記課題を解決することができた本発明のゴルフボールは、少なくとも一層のコアと、カバーとを有するゴルフボールであって、前記カバーが、樹脂成分として、（Ａ）曲げ弾性率７００ＭＰａ〜５０００ＭＰａを有する高弾性ポリアミド樹脂、（Ｂ）エチレン−（メタ）アクリル酸二元共重合体の金属中和物および／またはエチレン−（メタ）アクリル酸−（メタ）アクリル酸エステル三元共重合体の金属中和物と、（Ｃ）極性官能基を有する樹脂を含有し、前記（Ａ）高弾性ポリアミド樹脂と前記（Ｂ）二元共重合体の金属中和物および／または三元共重合体の金属中和物との含有量比率（合計１００質量％）が、（Ａ）高弾性ポリアミド樹脂／（Ｂ）二元共重合体の金属中和物および／または三元共重合体の金属中和物＝５質量％〜８０質量％／９５質量％〜２０質量％であり、前記（Ａ）高弾性ポリアミド樹脂と（Ｂ）二元共重合体の金属中和物および／または三元共重合体の金属中和物との合計１００質量部に対して、（Ｃ）極性官能基を有する樹脂を０．１質量部〜２０質量部含有するカバー用組成物から形成されており、前記カバーの厚みが、０．３ｍｍ〜１．０ｍｍであり、前記カバー用組成物のスラブ硬度（Ｈｃ）が、ショアＤ硬度で、６５〜７５であることを特徴とする。
【００１０】
すなわち、本発明はカバー用組成物に、高弾性を有する（Ａ）高弾性ポリアミド樹脂；高反発を有し、流動性のよい（Ｂ）二元共重合体の金属中和物および／または三元共重合体の金属中和物；（Ｃ）極性官能基を有する樹脂を所定量含有させることで、（Ａ）成分により、カバー用組成物の高弾性化が図られ、さらに低温特性が向上し、（Ｂ）成分により、カバー用組成物の反発性および流動性が向上し、（Ｃ）成分により、カバー用組成物の流動性を損なうことなく、（Ａ）成分と（Ｂ）成分との界面強度が向上する。その結果、このカバー用組成物からカバーを形成することにより、高弾性であり、かつ低温特性を向上したカバーを得ることができる。よって、ゴルフボールの常温耐久性および低温耐久性を維持しつつ、薄カバー化により、ドライバーなどのショットに対して低スピン化を図り飛距離を向上させ、さらにカバーが高硬度でも打球感を損なわないところに、本発明の要旨がある。
【００１１】
本発明のゴルフボールは、少なくとも一層のコアと、前記コアを被覆する中間層と、前記中間層を被覆するカバーとを有するゴルフボールであって、前記中間層の密度が１．１０ｇ／ｃｍ３以上であることが好ましい。
【００１２】
中間層用組成物に高比重充填剤を配合して密度を高めることにより、ゴルフボールの慣性モーメントを高めて、ドライバーなどのショットに対してバックスピンおよびサイドスピンを低減させることができる。これにより、打撃時の飛距離、方向安定性を向上させることができる。
【００１３】
前記カバー用組成物のスラブ物性は、曲げ弾性率が３００ＭＰａ〜１０００ＭＰａ、引張弾性率が４００ＭＰａ〜１５００ＭＰａであることが好ましい。
【００１４】
前記（Ａ）高弾性ポリアミド樹脂は、ポリアミド６、ポリアミド１１、ポリアミド１２、ポリアミド６６、ポリアミド６１０、ポリアミド６Ｔ、ポリアミド６Ｉ、ポリアミド９Ｔ、ポリアミドＭ５Ｔ、ポリアミド６１２およびポリエーテルブロックアミド共重合体よりなる群から選択される少なくとも１種を含有することが好ましい。
【００１５】
前記（Ｃ）極性官能基を有する樹脂としては、エチレン−グリシジルメタクリレート共重合体、エチレン−アクリル酸−グリシジルメタクリレート共重合体、およびメチルメタクリレート−グリシジルメタクリレート共重合体よりなる群から選択される少なくとも１種が好適である。
【００１６】
前記コアの直径は、３９．１ｍｍ以上であることが好ましい。
【００１７】
前記コアの表面硬度（Ｈｓ）と前記中間層を形成する中間層用組成物のスラブ硬度（Ｈｍ）とは、Ｈｓ＞Ｈｍの関係を満足することが好ましい。
【発明の効果】
【００１８】
本発明によれば、低温耐久性および常温耐久性に優れ、かつ、打撃時の飛距離および打球感に優れたゴルフボールが得られる。またさらに、本発明は、打撃時の方向安定性に優れたゴルフボールが得られる。
【発明を実施するための最良の形態】
【００１９】
本発明のゴルフボールは、少なくとも一層のコアと、カバーとを有するゴルフボールであって、前記カバーが、樹脂成分として、（Ａ）曲げ弾性率７００ＭＰａ〜５０００ＭＰａを有する高弾性ポリアミド樹脂、（Ｂ）エチレン−（メタ）アクリル酸二元共重合体の金属中和物および／またはエチレン−（メタ）アクリル酸−（メタ）アクリル酸エステル三元共重合体の金属中和物と、（Ｃ）極性官能基を有する樹脂を含有し、前記（Ａ）高弾性ポリアミド樹脂と（Ｂ）二元共重合体の金属中和物および／または三元共重合体の金属中和物との含有量比率（合計１００質量％）が、（Ａ）高弾性ポリアミド樹脂／（Ｂ）二元共重合体の金属中和物および／または三元共重合体の金属中和物＝５質量％〜８０質量％／９５質量％〜２０質量％であり、前記（Ａ）高弾性ポリアミド樹脂と（Ｂ）二元共重合体の金属中和物および／または三元共重合体の金属中和物との合計１００質量部に対して、（Ｃ）極性官能基を有する樹脂を０．１質量部〜２０質量部含有するカバー用組成物から形成されており、前記カバーの厚みが、０．３ｍｍ〜１．０ｍｍであり、前記カバー用組成物のスラブ硬度（Ｈｃ）が、ショアＤ硬度で、６５〜７５であることを特徴とする。
【００２０】
前記（Ａ）曲げ弾性率７００ＭＰａ〜５０００ＭＰａを有する高弾性ポリアミド樹脂について説明する。
【００２１】
前記（Ａ）高弾性ポリアミド樹脂とは、ポリアミドを含有するポリアミド系樹脂またはポリアミド系エラストマーであって、曲げ弾性率が７００ＭＰａ〜５０００ＭＰａを有するものであれば特に限定されない。ここで、ポリアミドとは、主鎖中にアミド結合（−ＮＨ−ＣＯ−）を複数有する重合体である。このような高弾性のポリアミド樹脂を用いることにより、カバー用組成物の弾性率を高めることができ、カバーの厚みを薄くしても反発性の低下を抑制できる。また、低温特性に優れるポリアミド樹脂を用いることにより、カバーの低温耐久性も向上することができる。
【００２２】
前記（Ａ）高弾性ポリアミド樹脂に含有されるポリアミドとしては、例えば、ポリアミド６、ポリアミド１１、ポリアミド１２、ポリアミド６６、ポリアミド６１０、ポリアミド６Ｔ、ポリアミド６Ｉ、ポリアミド９Ｔ、ポリアミドＭ５Ｔ、ポリアミド６１２などの脂肪族系ポリアミド；ポリ−ｐ−フェニレンテレフタルアミド、ポリ−ｍ−フェニレンイソフタルアミドなどの芳香族系ポリアミド；ポリエーテルブロックアミド共重合体、ポリエステルアミド共重合体、ポリエーテルエステルアミド共重合体、ポリアミドイミド共重合体などのアミド共重合体などが挙げられる。これらは単独で使用してもよいし、２種以上を併用してもよい。これらの中でも、ポリアミド６、ポリアミド１１、ポリアミド１２などの脂肪族系ポリアミドが好適である。
【００２３】
前記（Ａ）高弾性ポリアミド樹脂の曲げ弾性率は７００ＭＰａ以上であり、好ましくは７５０ＭＰａ以上、より好ましくは８００ＭＰａ以上である。前記（Ａ）高弾性ポリアミド樹脂の曲げ弾性率が７００ＭＰａ以上であれば、カバーの高剛性化が図られ、ドライバーなどのショットに対して低スピン化の効果が大きくなる。また、前記（Ａ）高弾性ポリアミド樹脂の曲げ弾性率は５０００ＭＰａ以下であり、好ましくは４５００ＭＰａ以下、より好ましくは４０００ＭＰａ以下である。前記（Ａ）高弾性ポリアミド樹脂の曲げ弾性率が５０００ＭＰａ以下であれば、カバーが過度に高剛性化されることがなく、打球感および耐久性が良好となる。なお、本発明において高弾性アミドの曲げ弾性率とは、ＩＳＯ  １７８に準じて測定した値であり、測定方法の詳細は後述する。
【００２４】
前記（Ａ）高弾性ポリアミド樹脂の脆化温度は−２０℃以下が好ましく、より好ましくは−３０℃以下、さらに好ましくは−５０℃以下である。前記（Ａ）高弾性ポリアミド樹脂の脆化温度が−２０℃以下であれば、カバーの低温耐久性がより向上し、得られるゴルフボールの低温耐久性をさらに向上させることができる。なお、本発明において高弾性ポリアミド樹脂の脆化温度とは、ＪＩＳ  Ｋ７２１６に準じて測定した値をいう。
【００２５】
前記（Ａ）高弾性ポリアミド樹脂の具体例を商品名で示すと、例えば、三菱エンジニアリング社製の「ノバミッド（登録商標）ＳＴ２２０、ノバミッド１０１０Ｃ２、ノバミッドＳＴ１４５」、アルケマ社製の「ペバックス（登録商標）４０３３ＳＡ」、宇部興産社製の「ＵＢＥナイロン１０１８Ｉ、ＵＢＥナイロン１０３０Ｊ」、「ＵＢＥＳＴＡ（登録商標）Ｐ３０１４Ｕ、ＵＢＥＳＴＡ３０３５ＪＵ６、ＵＢＥＳＴＡ  ＰＡＥ１２００Ｕ２」、デュポン社製の「ザイテル（登録商標）ＦＮ７１６、ザイテルＳＴ８１１ＨＳ」、東レ社製の「アミラン（登録商標）Ｕ４４１、アミランＵ３２８、アミランＵ１４１」、旭化成社製の「レオナ（登録商標）１３００Ｓ」などが挙げられる。
【００２６】
前記カバー用組成物を構成する樹脂成分中の（Ａ）高弾性ポリアミド樹脂の含有率は、８質量％以上とすることが好ましく、より好ましくは１５質量％以上、さらに好ましくは２５質量％以上であり、７５質量％以下とすることが好ましく、より好ましくは７０質量％以下、さらに好ましくは６０質量％以下である。前記カバー用組成物を構成する樹脂成分中の（Ａ）高弾性ポリアミド樹脂の含有率が８質量％以上であれば、カバーの弾性率が高くなり、ドライバーなどのショットに対して高打出角化および低スピン化の効果がより大きく、一方、７５質量％以下であれば、カバーの弾性率が高くなりすぎず、ゴルフボールの耐久性や打球感がより良好となる。
【００２７】
前記（Ｂ）エチレン−（メタ）アクリル酸二元共重合体の金属中和物および／またはエチレン−（メタ）アクリル酸−（メタ）アクリル酸エステル三元共重合体の金属中和物（以下、単に「（Ｂ）共重合体金属中和物」という。）について説明する。なお、本願において、（メタ）アクリル酸とは、アクリル酸、および／または、メタクリル酸を示す。
【００２８】
前記（Ｂ）共重合体金属中和物とは、エチレンと（メタ）アクリル酸とを含有する単量体組成物を共重合することにより得られる二元共重合体であって、当該二元共重合体が有するカルボキシル基の少なくとも一部が、金属イオンで中和された金属中和物；および／または、エチレンと（メタ）アクリル酸と（メタ）アクリル酸エステルを含有する単量体組成物を共重合することにより得られる三元共重合体であって、当該三元共重合体が有するカルボキシル基の少なくとも一部が、金属イオンで中和された金属中和物；である。
【００２９】
前記（メタ）アクリル酸エステルとしては、例えば、（メタ）アクリル酸メチル、（メタ）アクリル酸エチル、（メタ）アクリル酸イソプロピル、（メタ）アクリル酸イソブチル、（メタ）アクリル酸ｎ−ブチル、（メタ）アクリル酸イソオクチル、（メタ）アクリル酸−２−エチルヘキシルなどが挙げられる。
【００３０】
前記（Ｂ）共重合体金属中和物を構成する共重合体中の（メタ）アクリル酸成分の含有量は、２質量％以上が好ましく、より好ましくは３質量％以上であり、３０質量％以下が好ましく、より好ましくは２５質量％以下である。
【００３１】
また、前記（Ｂ）共重合体金属中和物を構成する共重合体は、本発明の効果を損なわない程度で、エチレン、（メタ）アクリル酸、（メタ）アクリル酸エステル以外の他の単量体が共重合された多元共重合体であってもよい。前記共重合体に用いることができる他の単量体としては、例えば、酢酸ビニル、プロピオン酸ビニルのようなビニルエステル；マレイン酸ジメチル、マレイン酸ジエチルなどの不飽和カルボン酸エステル；一酸化炭素、二酸化硫黄などが挙げられる。
【００３２】
前記他の単量体を用いる場合には、前記共重合体中のこれら他の単量体成分の含有量は４０質量％以下とすることが好ましく、より好ましくは３０質量％以下、さらに好ましくは２０質量％以下である。
【００３３】
前記（Ｂ）共重合体金属中和物に用いられる金属（イオン）としては、ナトリウム、カリウム、リチウムなどの１価の金属（イオン）；マグネシウム、カルシウム、亜鉛、バリウム、カドミウムなどの２価の金属（イオン）；アルミニウムなどの３価の金属（イオン）；錫、ジルコニウムなどのその他の金属（イオン）が挙げられる。これらの中でも、特にナトリウム、亜鉛、マグネシウム（イオン）が反発性、耐久性などから好ましく用いられる。
【００３４】
前記（Ｂ）共重合体金属中和物が含有するカルボキシル基の中和度は、２０モル％以上が好ましく、より好ましくは３０モル％以上であり、９０モル％以下が好ましく、より好ましくは８５モル％以下である。なお、（Ｂ）共重合体金属中和物中のカルボキシル基の中和度は、下記式で求めることができる。
【００３５】
【数１】
2010088676.tif 000002
【００３６】
前記（Ｂ）共重合体金属中和物の曲げ弾性率は２５０ＭＰａ以上が好ましく、より好ましくは２６０ＭＰａ以上、さらに好ましくは２７０ＭＰａ以上であり、１０００ＭＰａ以下が好ましく、より好ましくは８００ＭＰａ以下、さらに好ましくは６００ＭＰａ以下である。前記（Ｂ）共重合体金属中和物の曲げ弾性率が２５０ＭＰａ以上であれば、カバーの弾性率が高くなり、ドライバーなどのショットに対して高打出角化および低スピン化の効果が大きくなり、曲げ弾性率が１０００ＭＰａ以下であれば、カバーの弾性率が高くなりすぎず、ゴルフボールの耐久性や打球感がより良好となる。
【００３７】
前記（Ｂ）共重合金属中和物の具体例を商品名で例示すると、三井デュポンポリケミカル（株）から市販されている「ハイミラン（Ｈｉｍｉｌａｎ）（登録商標）（例えば、ハイミラン１５５５（Ｎａ）、ハイミラン１６０５（Ｎａ）、ハイミラン１７０６（Ｚｎ）、ハイミラン１７０７（Ｎａ）、ハイミランＡＭ７３１１（Ｍｇ）、ハイミランＡＭ７３２９（Ｚｎ）、ハイミラン１８５６（Ｎａ）、ハイミラン１８５５（Ｚｎ）など）」が挙げられる。
【００３８】
さらにデュポン社から市販されている「サーリン（Ｓｕｒｌｙｎ）（登録商標）（例えば、サーリン８９４５（Ｎａ）、サーリン９９４５（Ｚｎ）、サーリン８１４０（Ｎａ）、サーリン８１５０（Ｎａ）、サーリン９１２０（Ｚｎ）、サーリン９１５０（Ｚｎ）、サーリン６９１０（Ｍｇ）、サーリン６１２０（Ｍｇ）、サーリン７９３０（Ｌｉ）、サーリン７９４０（Ｌｉ）、サーリンＡＤ８５４６（Ｌｉ）、サーリン６３２０（Ｍｇ）、サーリン８１２０（Ｎａ）、サーリン８３２０（Ｎａ）、サーリン９３２０（Ｚｎ）、サーリン９３２０Ｗ（Ｚｎ）など）」、「ＨＰＦ  １０００（Ｍｇ）、ＨＰＦ  ２０００（Ｍｇ）」が挙げられる。
【００３９】
またエクソンモービル化学（株）から市販されている「アイオテック（Ｉｏｔｅｋ）（登録商標）（例えば、アイオテック８０００（Ｎａ）、アイオテック８０３０（Ｎａ）、アイオテック７０１０（Ｚｎ）、アイオテック７０３０（Ｚｎ）などが挙げられ、三元共重合体アイオノマー樹脂としては、アイオテック７５１０（Ｚｎ）、アイオテック７５２０（Ｚｎ）など）」が挙げられる。
【００４０】
なお、前記の商品名の後の括弧内に記載したＮａ、Ｚｎ、Ｌｉ、Ｍｇなどは、これらの中和金属イオンの金属種を示している。
【００４１】
前記カバー用組成物を構成する樹脂成分中の（Ｂ）共重合体金属中和物の含有率は、２５質量％以上とすることが好ましく、より好ましくは３５質量％以上、さらに好ましくは４０質量％以上であり、９２質量％以下とすることが好ましく、より好ましくは８５質量％以下、さらに好ましくは７５質量％以下である。前記カバー用組成物を構成する樹脂成分中の（Ｂ）共重合体金属中和物の含有率が２５質量％以上であれば、ゴルフボールの反発および耐久性がより良好となり、一方、９２質量％以下であれば、カバーの弾性率が適正な範囲となり、ドライバーなどのショットに対して高打出角化および低スピン化の効果がより大きくなる。
【００４２】
前記（Ｃ）極性官能基を有する樹脂について説明する。
【００４３】
前記（Ｃ）極性官能基を有する樹脂とは、極性官能基が導入された重合体であれば特に限定されず、例えば、極性官能基を有する単量体と、極性官能基を有さない単量体とを共重合することにより得られる樹脂である。ここで、極性官能基とは、極性を有する官能基であって、樹脂が極性を帯びる要因となる官能基であり、例えば、エポキシ基、水酸基、アミノ基、ニトロ基、カルボキシル基、ホルミル基、ニトリル基、スルホン酸基などを挙げることができ、これらの中でもエポキシ基、カルボキシル基が好適である。
【００４４】
（Ｃ）極性官能基を有する樹脂は、樹脂を構成する主骨格の極性が低いため、この主骨格は（Ａ）高弾性ポリアミド樹脂との相溶性がよく、樹脂に導入された極性官能基は極性が高いため、この極性官能基（側鎖部分）は（Ｂ）共重合体金属中和物との相溶性がよい。そのため、前記カバー用組成物に（Ｃ）極性官能基を有する樹脂を含有させることにより、前記（Ａ）高弾性ポリアミド樹脂と（Ｂ）共重合体金属中和物との分散性を向上させることができ、ゴルフボールの常温耐久性および低温耐久性をより向上させることができる。
【００４５】
前記極性官能基を有する単量体としては、例えば、グリシジル（メタ）アクリレート、２−ビニルオキシラン、（アリルオキシ）オキシランなどのエポキシ基含有単量体；２−ヒドロキシエチル（メタ）アクリレート、２−ヒドロキシプロピル（メタ）アクリレート、ビニルアルコール、アリルアルコール、２−ヒドロキシエチルビニルエーテルなどの水酸基含有単量体；ビニルスルホン酸などのスルホン酸基含有単量体；（メタ）アクリル酸、イタコン酸、無水マレイン酸などのカルボキシル基含有単量体などを挙げることができる。これらの極性官能基を有する単量体は、１種のみを用いてもよいし、２種以上を併用してもよい。これらの中でも、前記極性官能基を有する単量体としては、エポキシ基含有単量体が好ましく、特にグリシジル（メタ）アクリレートがより好適である。エポキシ基は、前記（Ｂ）共重合体金属中和物が有するカルボキシル基との反応性を有しているため、前記（Ａ）高弾性ポリアミド樹脂と（Ｂ）共重合体金属中和物との界面強度をさらに向上させることができる。
【００４６】
前記極性官能基を有さない単量体としては、例えば、エチレン、プロピレン、１−ブテン、イソブテン、１−ペンテンなどのオレフィン；メチル（メタ）アクリレート、エチル（メタ）アクリレート、プロピル（メタ）アクリレート、ｎ−ブチル（メタ）アクリレート、イソブチル（メタ）アクリレートなどのアルキル（メタ）アクリレートなどを挙げることができる。これらの極性官能基を有さない単量体は、１種のみを用いてもよいし、２種以上を併用してもよい。これらの中でも極性官能基を有さない単量体としては、エチレン、メチル（メタ）アクリレートが好適である。
【００４７】
前記（Ｃ）極性官能基を有する樹脂中の極性官能基を有する単量体成分の含有率は、０．１質量％以上が好ましく、より好ましくは０．５質量％以上、さらに好ましくは１質量％以上であり、３０質量％以下が好ましく、より好ましくは２５質量％以下、さらに好ましくは２０質量％以下である。前記（Ｃ）極性官能基を有する樹脂中の極性官能基を有する単量体成分の含有量を前記範囲内とすることにより、前記（Ａ）高弾性ポリアミド樹脂と（Ｂ）共重合体金属中和物との分散性を充分に高めることができる。
【００４８】
前記（Ｃ）極性官能基を有する樹脂としては、例えば、（メタ）アクリル酸エステル−グリシジル（メタ）アクリレート共重合体、エポキシ基含有（メタ）アクリル系ポリマー、エチレン−グリシジル（メタ）アクリレート共重合体、エチレン−（メタ）アクリル酸共重合体、エチレン−（メタ）アクリル酸−（メタ）アクリル酸エステル共重合体、エチレン−（メタ）アクリル酸エステル−グリシジル（メタ）アクリレート共重合体、マレイン酸変性スチレン−エチレン−ブチレン−スチレンブロックポリマー（ＳＥＢＳ）、マレイン酸変性スチレン−エチレン−ブチレン−オレフィン結晶ブロックポリマー（ＳＥＢＣ）、マレイン酸変性ポリエチレン（ＰＥ）、マレイン酸変性ポリプロピレン（ＰＰ）、マレイン酸変性エチレン−酢酸ビニル共重合体（ＥＶＡ）、およびマレイン酸変性エチレン−プロピレン−ジエンゴム（ＥＰＤＭ）、エポキシ基含有スチレン系ポリマーなどを挙げることができる。これらの（Ｃ）極性官能基を有する樹脂は単独で使用してもよいし、２種以上を併用してもよい。これらの中でも、エチレン−グリシジル（メタ）アクリレート共重合体、エチレン−（メタ）アクリル酸エステル−グリシジル（メタ）アクリレート共重合体、メチル（メタ）アクリレート−グリシジル（メタ）アクリレート共重合体が好ましく、特にエチレン−グリシジルメタクリレート共重合体や、エチレン−グリシジルメタクリレート共重合体と他の（Ｃ）極性官能基を有する樹脂との混合物が好適である。
【００４９】
前記（Ｃ）極性官能基を有する樹脂の具体例を商品名で例示すると、例えば、アルケマ社製の「ロタダー（ＬＯＴＡＤＥＲ）ＡＸ８８４０」、東亜合成社製の「アルフォン（ＡＲＵＦＯＮ）（登録商標）ＵＧ−４０３０」、住友化学社製の「ボンドファスト（登録商標）Ｅ」、旭化成社製の「タフテック（登録商標）Ｍ１９１３、タフテックＭ１９４３」、デュポン社製の「ＦＵＳＡＢＯＮＤ（登録商標）ＮＭ０５２Ｄ」、ＪＳＲ社製の「ダイナロン（登録商標）４６３０Ｐ」、三井デュポンポリケミカル社製の「ニュクレル（ＮＵＣＲＥＬ）（登録商標）（例えば、ニュクレルＡＮ４２１４Ｃ、ニュクレルＡＮ４２２５Ｃ、ニュクレルＡＮ４２１１５Ｃ、ニュクレルＮ０９０３ＨＣ、ニュクレルＮ０９０８Ｃ、ニュクレルＡＮ４２０１２Ｃ、ニュクレルＮ４１０、ニュクレルＮ１０３５、ニュクレルＮ１０５０Ｈ、ニュクレルＮ１１０８Ｃ、ニュクレルＮ１１１０Ｈ、ニュクレルＮ１２０７Ｃ、ニュクレルＮ１２１４、ニュクレルＡＮ４２２１Ｃ、ニュクレルＮ１５２５、ニュクレルＮ１５６０、ニュクレルＮ０２００Ｈ、ニュクレルＡＮ４２２８Ｃ、ニュクレルＮ４２１３Ｃ、ニュクレルＮ０３５Ｃなど）」などが挙げられる。
【００５０】
前記カバー用組成物中の（Ａ）高弾性ポリアミド樹脂と（Ｂ）共重合体金属中和物との含有量比率（合計１００質量％）は、（Ａ）高弾性ポリアミド樹脂／（Ｂ）共重合体金属中和物＝５質量％〜８０質量％／９５質量％〜２０質量％である。（Ａ）高弾性ポリアミド樹脂と（Ｂ）共重合体金属中和物との含有量比率を上記範囲内とすることにより、カバーが所望の弾性率となり、ドライバーなどのショットに対して高打出角化および低スピン化が図られ、ゴルフボールの飛距離が向上する。カバー用組成物中の（Ａ）高弾性ポリアミド樹脂と（Ｂ）共重合体金属中和物との含有量比率（合計１００質量％）は、より好ましくは（Ａ）高弾性ポリアミド樹脂／（Ｂ）共重合体金属中和物＝１０質量％〜７５質量％／９０質量％〜２５質量％、さらに好ましくは３０質量％〜７０質量％／７０質量％〜３０質量％である。
【００５１】
前記カバー用組成物中の前記（Ｃ）極性官能基を有する樹脂の含有量は、（Ａ）高弾性ポリアミド樹脂と（Ｂ）共重合体金属中和物との合計１００質量部に対して２０質量部以下である。（Ｃ）極性官能基を有する樹脂の含有量が２０質量部以下であれば、カバー用組成物の流動性が低下しすぎず、成形性が良好となる。（Ｃ）極性官能基を有する樹脂の含有量は、好ましくは１５質量部以下、より好ましくは１０質量部以下である。また、（Ｃ）極性官能基を有する樹脂の含有量は、（Ａ）高弾性ポリアミド樹脂と（Ｂ）共重合体金属中和物との合計１００質量部に対して０．１質量部以上である。（Ｃ）極性官能基を有する樹脂の含有量が０．１質量部以上であれば、（Ａ）高弾性ポリアミド樹脂と（Ｂ）共重合体金属中和物との相互分散性の向上効果がより大きくなる。（Ｃ）極性官能基を有する樹脂の含有量は、好ましくは２質量部以上である。
【００５２】
前記カバー用組成物は、本発明の効果を妨げない程度に、前記（Ａ）高弾性ポリアミド樹脂、（Ｂ）共重合体金属中和物、（Ｃ）極性官能基を有する樹脂以外の樹脂成分を含有させてもよいが、樹脂成分として、前記（Ａ）高弾性ポリアミド樹脂、（Ｂ）共重合体金属中和物および（Ｃ）極性官能基を有する樹脂のみを含有することが好適である。
【００５３】
本発明において、前記カバー用組成物は、上述した樹脂成分のほか、白色顔料（例えば、酸化チタン）、青色顔料（例えば、ウルトラマリンブルー）、赤色顔料などの顔料成分、酸化亜鉛、炭酸カルシウムや硫酸バリウムなどの比重調整剤、分散剤、老化防止剤、紫外線吸収剤、光安定剤、蛍光材料または蛍光増白剤などを、カバーの性能を損なわない範囲で含有してもよい。
【００５４】
前記白色顔料の含有量は、カバーを構成する樹脂成分１００質量部に対して、０．５質量部以上、より好ましくは１質量部以上であって、１０質量部以下、より好ましくは８質量部以下であることが望ましい。白色顔料の含有量を０．５質量部以上とすることによって、カバーに隠蔽性を付与することができる。また、白色顔料の含有量が１０質量部超になると、得られるカバーの耐久性が低下する場合があるからである。
【００５５】
本発明のゴルフボールの製造方法では、前記（Ａ）高弾性ポリアミド樹脂、（Ｂ）共重合体金属中和物、（Ｃ）極性官能基を有する樹脂および必要に応じて添加剤とを配合してカバー用組成物を得る。カバー用組成物の配合は、例えば、ペレット状の原料を配合できる混合機を用いるのが好ましく、より好ましくはタンブラー型混合機を用いる。カバー用組成物を配合する態様としては、例えば、（Ａ）高弾性ポリアミド樹脂、（Ｂ）共重合体金属中和物、（Ｃ）極性官能基を有する樹脂および酸化チタンなどの添加剤を混合し、押出して、ペレットを調整する態様；（Ｂ）共重合体金属中和物に、酸化チタンなどの添加剤を混合し、押出して、予め白ペレットを調製し、前記白ペレットと（Ａ）高弾性ポリアミド樹脂と、（Ｃ）極性官能基を有する樹脂のペレットとをドライブレンドする態様などを挙げることができる。
【００５６】
前記カバー用組成物のスラブ硬度（Ｈｃ）は、ショアＤ硬度で６５以上であり、好ましくは６６以上、より好ましくは６７以上であり、７５以下であり、好ましくは７３以下、より好ましくは７０以下である。前記カバー用組成物のスラブ硬度が、ショアＤ硬度で６５以上では、カバーの硬度が低くなりすぎず、ドライバーなどのショットに対して高打出角化および低スピン化の効果がより大きくなり、また７５以下であれば、カバーが硬くなりすぎず、ゴルフボールの打球感がより良好となる。
【００５７】
前記カバー用組成物の曲げ弾性率は、３００ＭＰａ以上が好ましく、より好ましくは３２０ＭＰａ以上、さらに好ましくは３５０ＭＰａ以上であり、１０００ＭＰａ以下が好ましく、より好ましくは９００ＭＰａ以下、さらに好ましくは８００ＭＰａ以下である。前記カバー用組成物の曲げ弾性率が、３００ＭＰａ以上であれば、ドライバーなどのショットに対して高打出角化および低スピン化の効果がより大きくなり、一方、１０００ＭＰａ以下であれば、ゴルフボールの打球感がより良好となる。
【００５８】
前記カバー用組成物の引張弾性率は、４００ＭＰａ以上が好ましく、より好ましくは４１０ＭＰａ以上、さらに好ましくは４２０ＭＰａ以上であり、１５００ＭＰａ以下が好ましく、より好ましくは１４００ＭＰａ以下、さらに好ましくは１３００ＭＰａ以下である。前記カバー用組成物の引張弾性率が、４００ＭＰａ以上であれば、ドライバーなどのショットに対して高打出角化および低スピン化の効果がより大きくなり、一方、１５００ＭＰａ以下であれば、ゴルフボールの耐久性がより良好となる。
【００５９】
ここで、カバー用組成物のスラブ硬度、曲げ弾性率および引張弾性率は、後述する測定方法により測定する。なお、前記カバー用組成物のスラブ硬度、曲げ弾性率および引張弾性率は、前記（Ａ）高弾性ポリアミド樹脂、（Ｂ）共重合体金属中和物および（Ｃ）極性官能基を有する樹脂の組合せ、添加剤の含有量などを適宜選択することによって、調整することができる。
【００６０】
カバー用組成物を用いてカバーを成形する態様は、特に限定されないが、カバー用組成物をコア上に直接射出成形する態様、あるいは、カバー用組成物から中空殻状のシェルを成形し、コアを複数のシェルで被覆して圧縮成形する態様（好ましくは、カバー用組成物から中空殻状のハーフシェルを成形し、コアを２枚のハーフシェルで被覆して圧縮成形する方法）を挙げることができる。カバー用組成物をコア上に射出成形してカバーを成形する場合、カバー成形用上下金型としては、半球状キャビティを有し、ピンプル付きで、ピンプルの一部が進退可能なホールドピンを兼ねているものを使用することが好ましい。射出成形によるカバーの成形は、上記ホールドピンを突き出し、コアを投入してホールドさせた後、加熱溶融されたカバー用組成物を注入して、冷却することによりカバーを成形することができ、例えば、９８０ｋＰａ〜１，５００ｋＰａの圧力で型締めした金型内に、１５０℃〜２３０℃に加熱溶融したカバー用組成物を０．１秒〜１秒で注入し、１５秒〜６０秒間冷却して型開きすることにより行う。
【００６１】
圧縮成形法によりカバーを成形する場合、ハーフシェルの成形は、圧縮成形法または射出成形法のいずれの方法によっても行うことができるが、圧縮成形法が好適である。カバー用組成物を圧縮成形してハーフシェルに成形する条件としては、例えば、１ＭＰａ以上、２０ＭＰａ以下の圧力で、カバー用組成物の流動開始温度に対して、−２０℃以上、７０℃以下の成形温度を挙げることができる。前記成形条件とすることによって、均一な厚みをもつハーフシェルを成形できる。ハーフシェルを用いてカバーを成形する方法としては、例えば、コアを２枚のハーフシェルで被覆して圧縮成形する方法を挙げることができる。ハーフシェルを圧縮成形してカバーに成形する条件としては、例えば、０．５ＭＰａ以上、２５ＭＰａ以下の成形圧力で、カバー用組成物の流動開始温度に対して、−２０℃以上、７０℃以下の成形温度を挙げることができる。上記成形条件とすることによって、均一なカバー厚みを有するゴルフボールカバーを成形できる。
【００６２】
なお、前記成形温度とは、型締めから型開きの間に、下型の凹部の表面が到達する最高温度を意味する。またカバー材料の流動開始温度は、島津製作所の「フローテスター  ＣＦＴ−５００」を用いて、ペレット状のカバー材料を、プランジャー面積：１ｃｍ２、ＤＩＥ  ＬＥＮＧＴＨ：１ｍｍ、ＤＩＥ  ＤＩＡ：１ｍｍ、  荷重：５８８．３９９Ｎ、開始温度：３０℃、昇温速度：３℃／分の条件で測定することができる。
【００６３】
カバーを被覆してゴルフボール本体を作製する際には、通常、表面にディンプルと呼ばれるくぼみが形成される。図１はゴルフボール２のディンプルを例示する拡大断面図である。この図には、ディンプル１０の最深箇所Ｄｅおよびゴルフボール２の中心を通過する断面が示されている。図１における上下方向は、ディンプル１０の深さ方向である。深さ方向は、ディンプル１０の面積重心からゴルフボール２の中心へ向かう方向である。図１において二点鎖線１４は、仮想球を示している。仮想球１４の表面は、ディンプル１０が存在しないと仮定されたときのゴルフボール２の表面である。ディンプル１０は、仮想球１４から凹陥している。ランド１２の表面は、仮想球１４の表面と一致している。
【００６４】
カバーに形成されるディンプルの総数は、２００個以上５００個以下が好ましい。ディンプルの総数が２００個未満では、ディンプルの効果が得られにくい。また、ディンプルの総数が５００個を超えると、個々のディンプルのサイズが小さくなり、ディンプルの効果が得られにくい。形成されるディンプルの形状（平面視形状）は、特に限定されるものではなく、円形；略三角形、略四角形、略五角形、略六角形などの多角形；その他不定形状；を単独で使用してもよいし、２種以上を組合せて使用してもよい。
【００６５】
また、カバーが成形されたゴルフボール本体は、金型から取り出し、必要に応じて、バリ取り、洗浄、サンドブラストなどの表面処理を行うことが好ましい。また、所望により、塗膜やマークを形成することもできる。前記塗膜の膜厚は、特に限定されないが５μｍ以上、より好ましくは７μｍ以上、２５μｍ以下、より好ましくは１８μｍ以下であることが望ましい。膜厚が５μｍ未満になると継続的な使用により塗膜が摩耗消失しやすくなり、膜厚が２５μｍを超えるとディンプルの効果が低下してゴルフボールの飛行性能が低下するからである。
【００６６】
本発明において、ゴルフボールのカバーの厚みは０．３ｍｍ以上、好ましくは０．４ｍｍ以上、より好ましくは０．５ｍｍ以上であり、１．０ｍｍ以下、好ましくは０．９ｍｍ以下、より好ましくは０．８ｍｍ以下である。カバーの厚みが０．３ｍｍ以上であれば、カバー層の形成が容易となり、作業性が向上する。また、カバーの厚みが１．０ｍｍ以下であれば、高比重である中間層が相対的にゴルフボールの外側に配置されるため、より外重内軽構造化が図られ、ドライバーなどによるショット時に低スピン化の効果がより大きくなる。なお、カバーの厚みとは、ディンプルが形成されていない部分、すなわち、ランド１２（図１参照）の直下におけるカバーの厚みを、少なくとも４点測定して得られる平均値である。
【００６７】
本発明のゴルフボールに用いられるコアについて説明する。
【００６８】
本発明のゴルフボールのコアは、少なくとも一層からなるものであれば、特に限定されない。前記コアの構造としては、例えば、単層コア；センターと前記センターを被覆する単層の包囲層とからなる多層コア；センターと前記センターを被覆する複数片もしくは複数層の包囲層とからなる多層コアなどを挙げることができる。これらの中でも、単層コアが好ましい。
【００６９】
また、コアの形状としては、球状であることが好ましい。コアの形状が球状でない場合には、中間層および／またはカバーの厚みが不均一になる。その結果、部分的に中間層および／またはカバー性能が低下する箇所が生じるからである。一方、センターの形状としては、球状が一般的であるが、球状センターの表面を分割するように突条が設けられていても良く、例えば、球状センターの表面を均等に分割するように突条が設けられていても良い。前記突条を設ける態様としては、例えば、球状センターの表面にセンターと一体的に突条を設ける態様、あるいは、球状センターの表面に突条の包囲層を設ける態様などを挙げることができる。
【００７０】
前記突条は、例えば、球状センターを地球とみなした場合に、赤道と球状センター表面を均等に分割する任意の子午線とに沿って設けられることが好ましい。例えば、球状センター表面を８分割する場合には、赤道と、任意の子午線（経度０度）、および、斯かる経度０度の子午線を基準として、東経９０度、西経９０度、東経（西経）１８０度の子午線に沿って設けるようにすれば良い。突条を設ける場合には、突条によって仕切られる凹部を、複数の包囲層、あるいは、それぞれの凹部を被覆するような単層の包囲層によって充填するようにして、コアの形状を球形とするようにすることが好ましい。前記突条の断面形状は、特に限定されることなく、例えば、円弧状、あるいは、略円弧状（例えば、互いに交差あるいは直交する部分において切欠部を設けた形状）などを挙げることができる。
【００７１】
前記単層コアの本体、または、センターと前記センターを被覆する一以上の包囲層とからなる多層コアにおけるセンターについて説明する。
【００７２】
前記単層コアまたはセンターには、従来公知のゴム組成物（以下、単に「コア用ゴム組成物」という場合がある）を採用することができ、例えば、基材ゴム、架橋開始剤、共架橋剤および充填剤を含むゴム組成物を加熱プレスして成形することができる。
【００７３】
前記基材ゴムとしては、天然ゴムおよび／または合成ゴムを使用することができ、例えば、ポリブタジエンゴム、天然ゴム、ポリイソプレンゴム、スチレンポリブタジエンゴム、エチレン−プロピレン−ジエンゴム（ＥＰＤＭ）などを使用できる。これらの中でも、特に、反発に有利なシス結合が４０質量％以上、好ましくは７０質量％以上、より好ましくは９０質量％以上のハイシスポリブタジエンを用いることが好ましい。
【００７４】
前記架橋開始剤は、基材ゴム成分を架橋するために配合されるものである。前記架橋開始剤としては、有機過酸化物が好適である。具体的には、ジクミルパーオキサイド、１，１−ビス（ｔ−ブチルパーオキシ）−３，５−トリメチルシクロヘキサン、２，５−ジメチル−２，５−ジ（ｔ―ブチルパーオキシ）ヘキサン、ジ−ｔ−ブチルパーオキサイドなどの有機過酸化物が挙げられ、これらのうちジクミルパーオキサイドが好ましく用いられる。架橋開始剤の配合量は、基材ゴム１００質量部に対して、０．３質量部以上が好ましく、より好ましくは０．４質量部以上であって、５質量部以下が好ましく、より好ましくは３質量部以下である。０．３質量部未満では、コアが柔らかくなりすぎて、反発性が低下する傾向があり、５質量部を超えると、適切な硬さにするために、共架橋剤の使用量を増加する必要があり、反発性が不足気味になる。
【００７５】
前記共架橋剤としては、基材ゴム分子鎖にグラフト重合することによって、ゴム分子を架橋する作用を有するものであれば特に限定されず、例えば、炭素数が３〜８個のα，β−不飽和カルボン酸またはその金属塩を使用することができ、好ましくは、アクリル酸、メタクリル酸またはこれらの金属塩を挙げることができる。前記金属塩を構成する金属としては、例えば、亜鉛、マグネシウム、カルシウム、アルミニウム、ナトリウムなどを挙げることができ、反発性が高くなるということから、亜鉛を使用することが好ましい。
【００７６】
前記共架橋剤の使用量は、基材ゴム１００質量部に対して、１０質量部以上が好ましく、より好ましくは１５質量部以上、さらに好ましくは２０質量部以上であり、５５質量部以下が好ましく、より好ましくは５０質量部以下、さらに好ましくは４８質量部以下である。共架橋剤の使用量が１０質量部未満では、適当な硬さとするために架橋開始剤の量を増加しなければならず、反発性が低下する傾向がある。一方、共架橋剤の使用量が５５質量部を超えると、コアが硬くなりすぎて、打球感が低下するおそれがある。
【００７７】
コア用ゴム組成物に含有される充填剤としては、主として最終製品として得られるゴルフボールの比重を１．０〜１．５の範囲に調整するための比重調整剤として配合されるものであり、必要に応じて配合すれば良い。前記充填剤としては、酸化亜鉛、硫酸バリウム、炭酸カルシウム、酸化マグネシウム、タングステン粉末、モリブデン粉末などの無機充填剤を挙げることができる。前記充填剤の配合量は、基材ゴム１００質量部に対して、０．５質量部以上、より好ましくは１質量部以上であって、３０質量部以下、より好ましくは２０質量部以下であることが望ましい。充填剤の配合量が０．５質量部未満では、重量調整が難しくなり、３０質量部を超えるとゴム成分の重量分率が小さくなり反発性が低下する傾向があるからである。
【００７８】
前記コア用ゴム組成物には、基材ゴム、架橋開始剤、共架橋剤および充填剤に加えて、さらに、有機硫黄化合物、老化防止剤、しゃく解剤などを適宜配合することができる。
【００７９】
前記有機硫黄化合物としては、ジフェニルジスルフィド類を好適に使用することができる。前記ジフェニルジスルフィド類としては、例えば、ジフェニルジスルフィド；ビス（４−クロロフェニル）ジスルフィド、ビス（３−クロロフェニル）ジスルフィド、ビス（４−ブロモフェニル）ジスルフィド、ビス（３−ブロモフェニル）ジスルフィド、ビス（４−フルオロフェニル）ジスルフィド、ビス（４−ヨードフェニル）ジスルフィド，ビス（４−シアノフェニル）ジスルフィドなどのモノ置換体；ビス（２，５−ジクロロフェニル）ジスルフィド、ビス（３，５−ジクロロフェニル）ジスルフィド、ビス（２，６−ジクロロフェニル）ジスルフィド、ビス（２，５−ジブロモフェニル）ジスルフィド、ビス（３，５−ジブロモフェニル）ジスルフィド、ビス（２−クロロ−５−ブロモフェニル）ジスルフィド、ビス（２−シアノ−５−ブロモフェニル）ジスルフィドなどのジ置換体；ビス（２，４，６−トリクロロフェニル）ジスルフィド、ビス（２−シアノ−４−クロロ−６−ブロモフェニル）ジスルフィドなどのトリ置換体；ビス（２，３，５，６−テトラクロロフェニル）ジスルフィドなどのテトラ置換体；ビス（２，３，４，５，６−ペンタクロロフェニル）ジスルフィド、ビス（２，３，４，５，６−ペンタブロモフェニル）ジスルフィドなどのペンタ置換体などが挙げられる。これらのジフェニルジスルフィド類はゴム加硫体の加硫状態に何らかの影響を与えて、反発性を高めることができる。これらの中でも、特に高反発性のゴルフボールが得られるという点から、ジフェニルジスルフィド、ビス（ペンタブロモフェニル）ジスルフィドを用いることが好ましい。前記有機硫黄化合物の配合量は、基材ゴム１００質量部に対して、０．１質量部以上が好ましく、より好ましくは０．３質量部以上であって、５．０質量部以下が好ましく、より好ましくは３．０質量部以下である。
【００８０】
前記老化防止剤の配合量は、基材ゴム１００質量部に対して、０．１質量部以上、１質量部以下であることが好ましい。また、しゃく解剤の配合量は、基材ゴム１００質量部に対して、０．１質量部以上、５質量部以下であることが好ましい。
【００８１】
前記単層コアまたはセンターは、前述のゴム組成物を混合、混練し、金型内で成形することにより得ることができる。この際の条件は、特に限定されないが、通常は１３０℃〜１８０℃、圧力２．９ＭＰａ〜１１．８ＭＰａで１０分間〜４０分間で行われ、例えば、前記ゴム組成物を１３０℃〜２００℃で１０分間〜６０分間加熱するか、あるいは、１３０℃〜１５０℃で２０分間〜４０分間加熱した後、１６０℃〜１８０℃で５分間〜１５分間の２段階で加熱することが好ましい。
【００８２】
センターと前記センターを被覆する一以上の包囲層とからなる多層コアにおける包囲層について説明する。
【００８３】
前記包囲層を形成する包囲層用組成物としては、例えば、前述したコア用ゴム組成物や、前記（Ｂ）成分として例示したアイオノマー樹脂のほか、アルケマ（株）から商品名「ペバックス（登録商標）（例えば、「ペバックス２５３３」）」で市販されている熱可塑性ポリアミドエラストマー、東レ・デュポン（株）から商品名「ハイトレル（登録商標）（例えば、「ハイトレル３５４８」、「ハイトレル４０４７」）」で市販されている熱可塑性ポリエステルエラストマー、ＢＡＳＦジャパン社から商品名「エラストラン（登録商標）（例えば、「エラストランＸＮＹ９７Ａ」）」で市販されている熱可塑性ポリウレタンエラストマー、三菱化学（株）から商品名「ラバロン（登録商標）（例えば、「ラバロンＴ３２２１Ｃ」）」で市販されている熱可塑性ポリスチレンエラストマーなどが挙げられ、さらに、硫酸バリウム、タングステンなどの比重調整剤、老化防止剤、顔料などが配合されていてもよい。
【００８４】
前記コアの直径は、３９．１ｍｍ以上が好ましく、より好ましくは３９．４ｍｍ以上、さらに好ましくは３９．８ｍｍ以上である。前記コアの直径が３９．１ｍｍ以上であれば、コアが大きくなり反発性がより良好となる。また、コアが大きくなれば、相対的に高比重中間層がゴルフボールの外側に配置され、ゴルフボールがより外重内軽化となるため、さらなる低スピン化が図られ、飛距離が向上する。一方、コアの直径は４０．７ｍｍ以下が好ましく、より好ましくは４０．５ｍｍ以下、さらに好ましくは４０．１ｍｍ以下である。コアの直径が４０．７ｍｍ以下であれは、中間層またはカバー層が薄くなりすぎず、中間層またはカバー層の機能がより発揮される。
【００８５】
本発明のゴルフボールのコアとして、表面硬度（Ｈｓ）が中心硬度（Ｈｏ）より大きいコアを使用することも好ましい態様である。コアの表面硬度（Ｈｓ）と中心硬度（Ｈｏ）との硬度差（Ｈｓ−Ｈｏ）は、ショアＤ硬度で７以上であることが好ましく、より好ましくは１０以上、さらに好ましくは１３以上である。コアの表面硬度を中心硬度より大きくすることによって、低スピン化の効果がより大きくなり、飛距離がより向上する。また、コアの表面硬度と中心硬度とのショアＤ硬度差は、２５以下であることが好ましく、より好ましくは２０以下、さらに好ましくは１７以下である。硬度差が大きくなりすぎると、耐久性が低下するおそれがあるからである。前記コアの硬度差は、コアの加熱成形条件を適宜選択する、または、多層コアにすることによって設けることができる。
【００８６】
前記コアの中心硬度（Ｈｏ）は、ショアＤ硬度で３０以上であることが好ましく、より好ましくは３３以上であり、さらに好ましくは３６以上である。コアの中心硬度（Ｈｏ）をショアＤ硬度で３６以上とすることにより、コアが軟らかくなり過ぎることがなく、良好な反発性が得られる。また、コアの中心硬度（Ｈｏ）は、ショアＤ硬度で５０以下であることが好ましく、より好ましくは４７以下であり、さらに好ましくは４３以下である。前記中心硬度（Ｈｏ）をショアＤ硬度で５０以下とすることにより、コアが硬くなり過ぎず、良好な打球感が得られる。本発明において、コアの中心硬度とは、コアを２等分に切断して、その切断面の中心点についてスプリング式硬度計ショアＤ型で測定した硬度を意味する。
【００８７】
前記コアの表面硬度（Ｈｓ）は、ショアＤ硬度で４４以上が好ましく、より好ましくは４７以上、さらに好ましくは５０以上である。前記表面硬度ＨｓをショアＤ硬度で４４以上とすることにより、コアが軟らかくなり過ぎることがなく、良好な反発性が得られる。また、コアの表面硬度Ｈｓは、ショアＤ硬度で６０以下が好ましく、より好ましくは５７以下、さらに好ましくは５５以下である。前記表面硬度ＨｓをショアＤ硬度で６０以下とすることにより、コアが硬くなり過ぎず、良好な打球感が得られる。
【００８８】
本発明のゴルフボールは、前記コアを被覆する中間層を有することが好ましい。
【００８９】
前記中間層を形成する中間層用組成物としては、例えば、三井デュポンポリケミカル社から商品名「ハイミラン（登録商標）（例えばハイミランＡＭ７３２９）」、デュポン社から商品名「サーリン（Ｓｕｒｌｙｎ）（登録商標）（例えば、サーリン８９４５）」で市販されているアイオノマー樹脂のほか、アルケマ（株）から商品名「ペバックス（登録商標）（例えば、「ペバックス２５３３」）」で市販されている熱可塑性ポリアミドエラストマー、東レ・デュポン（株）から商品名「ハイトレル（登録商標）（例えば、「ハイトレル３５４８」、「ハイトレル４０４７」）」で市販されている熱可塑性ポリエステルエラストマー、ＢＡＳＦジャパン社から商品名「エラストラン（登録商標）（例えば、「エラストランＸＮＹ９７Ａ」）」で市販されている熱可塑性ポリウレタンエラストマー、三菱化学（株）から商品名「ラバロン（登録商標）（例えば、「ラバロンＴ３２２１Ｃ」）」で市販されている熱可塑性ポリスチレンエラストマーなどが挙げられ、これらは単独で使用してもよいし、２種以上を併用してもよい。上記の中でも、反発性の観点から、中間層用組成物は、樹脂成分として、アイオノマー樹脂と熱可塑性スチレン系エラストマーとを混合することが好ましい。
【００９０】
また、前記中間層用組成物は、前記樹脂成分に加えて、比重調整剤、老化防止剤、顔料などが配合されていてもよい。
【００９１】
前記比重調整剤としては、酸化亜鉛、硫酸バリウム、炭酸カルシウム、酸化マグネシウム、タングステン、モリブデンなどが挙げられる。前記比重調整剤の配合量は、中間層用組成物の樹脂成分１００質量部に対して、１質量部以上が好ましく、より好ましくは２質量部以上、さらに好ましくは３質量部以上であり、５０質量部以下が好ましく、より好ましくは４７質量部以下、さらに好ましくは４４質量部以下である。比重調整剤の配合量が１質量部以上であれば、中間層用組成物の密度をより容易に調整することができ、５０質量部以下であれば、樹脂成分に対する分散性が良好となる。
【００９２】
前記中間層用組成物の密度は、１．１０ｇ／ｃｍ３以上が好ましく、より好ましくは１．２０ｇ／ｃｍ３以上、さらに好ましくは１．３０ｇ／ｃｍ３以上である。中間層用組成物の密度が１．１０ｇ／ｃｍ３以上であれば、ゴルフボールの慣性モーメントをより高めることができ、ドライバーなどのショットに対する低スピン化の効果がより大きくなり、飛距離および方向安定性がより向上する。一方、中間層用組成物の密度の上限は、特に限定されるものでないが、２．００ｇ／ｃｍ３が好ましく、より好ましくは１．８０ｇ／ｃｍ３、さらに好ましくは１．６０ｇ／ｃｍ３である。密度の高い中間層は、出来る限りゴルフボールの外側に配置することが好ましい。
【００９３】
なお、この場合、前記コアの密度は、１．１５ｇ／ｃｍ３以下が好ましく、より好ましくは１．１３ｇ／ｃｍ３以下、さらに好ましくは１．１０ｇ／ｃｍ３以下である。前記コアの密度が１．１５ｇ／ｃｍ３以下であれば、ゴルフボールの慣性モーメントをより高めることができる。また、前記カバー用組成物の密度は、０．９６ｇ／ｃｍ３以上が好ましく、より好ましくは０．９８ｇ／ｃｍ３以上、さらに好ましくは１．００ｇ／ｃｍ３以上である。なお、カバー用組成物の密度は、高いことが好ましいが、通常高比重充填剤は有着色物であるため、カバー用組成物に多量に配合することは好ましくない。
【００９４】
前記中間層用組成物のスラブ硬度（Ｈｍ）は、ショアＤ硬度で３５以上が好ましく、より好ましくは４０以上、さらに好ましくは４５以上であり、５５以下が好ましく、より好ましくは５３以下、さらに好ましくは５０以下である。中間層用組成物のスラブ硬度（Ｈｍ）を３５以上とすることによって、ゴルフボールの反発性がより良好となる。一方、中間層用組成物のスラブ硬度を５５以下とすることによって、より打球感が良好となる。ここで、中間層用組成物のスラブ硬度（Ｈｍ）とは、中間層用組成物をシート状に成形して測定した硬度であり、後述する測定方法により測定する。
【００９５】
前記中間層用組成物のスラブ硬度および密度は、上述した樹脂成分またはゴム組成物の組合せ、添加剤の含有量などを適宜選択することによって、調整することができる。
【００９６】
前記中間層を形成する方法としては、例えば、センターを中間層用組成物で被覆して中間層を成形する。中間層を成形する方法は、特に限定されるものではなく、例えば、中間層用組成物を予め半球殻状のハーフシェルに成形し、それを２枚用いてセンターを包み、１３０℃〜１７０℃で１分間〜５分間加圧成形するか、または中間層用組成物を直接センター上に射出成形してセンターを包み込む方法などが用いられる。
【００９７】
前記中間層の厚みは、１．２ｍｍ以下が好ましく、より好ましくは１．０ｍｍ以下、さらに好ましくは０．９ｍｍ以下であり、０．５ｍｍ以上が好ましく、より好ましくは０．６ｍｍ以上である。前記中間層の厚みが１．２ｍｍ以下であれは、相対的にセンターが大きくなるため、ゴルフボールの反発性がより良好となり、また、０．５ｍｍ以上であれば、高比重中間層の効果がより大きくなって、慣性モーメントがより大きくなるため、さらなる低スピン化が図られる。
【００９８】
また、本発明のゴルフボールが中間層を有する場合、前記コアの表面硬度（Ｈｓ）と前記中間層用組成物のスラブ硬度（Ｈｍ）とがＨｓ＞Ｈｍの関係を満足することが好ましい。中間層用組成物のスラブ硬度（Ｈｍ）をコアの表面硬度（Ｈｓ）よりも小さくすることによってよりソフトな打球感が得られる。なお、前記コアの表面硬度（Ｈｓ）と前記中間層用組成物のスラブ硬度（Ｈｍ）との硬度差は（Ｈｓ−Ｈｍ）は、ショアＤ硬度で２以上であることが好ましく、より好ましくは５以上であり、１５以下であることが好ましく、より好ましくは１０以下である。
【００９９】
本発明のゴルフボールは、少なくとも一層のコアと、カバーとを有するものであれば、特に限定されない。
【０１００】
本発明のゴルフボールの構造の具体例としては、単層コアと、前記単層コアを被覆するカバーとを有するツーピースゴルフボール；センターと前記センターを被覆する包囲層とからなる２層コアと、前記コアを被覆するカバーとを有するスリーピースゴルフボール；単層コアと、前記単層コアを被覆する中間層と、前記中間層を被覆するカバーとを有するスリーピースゴルフボール；センターと前記センターを被覆する包囲層とからなる２層コアと、前記コアを被覆する中間層と、前記中間層を被覆するカバーとを有するフォーピースゴルフボール；センターと前記センターを被覆する複数片もしくは複数層の包囲層とからなる多層コアと、前記コアを被覆する中間層と、前記中間層を被覆するカバーを有するマルチピースゴルフボールを挙げることができる。これらの中でも本発明は、単層コアと、前記単層コアを被覆するカバーとを有するツーピースゴルフボール；単層コアと、前記単層コアを被覆する中間層と、前記中間層を被覆するカバーとを有するスリーピースゴルフボールが好ましく、特に、単層コアと、前記単層コアを被覆する中間層と、前記中間層を被覆するカバーとを有するスリーピースゴルフボールに好適である。
【０１０１】
本発明のゴルフボールが、糸巻きゴルフボールの場合、コアとして糸巻きコアを用いれば良い。斯かる場合、糸巻きコアとしては、例えば、上述したコア用ゴム組成物を硬化させてなるセンターとそのセンターの周囲に糸ゴムを延伸状態で巻き付けることによって形成した糸ゴム層とから成るものを使用すればよい。また、前記センター上に巻き付ける糸ゴムは、糸巻きゴルフボールの糸巻き層に従来から使用されているものと同様のものを使用することができ、例えば、天然ゴムまたは天然ゴムと合成ポリイソプレンに硫黄、加硫助剤、加硫促進剤、老化防止剤などを配合したゴム組成物を加硫することによって得られたものを用いてもよい。糸ゴムはセンター上に約１０倍に引き伸ばして巻きつけて糸巻きコアを作製する。
【０１０２】
本発明のゴルフボールは、直径４０ｍｍ〜４５ｍｍの場合、初期荷重９８Ｎを負荷した状態から終荷重１２７５Ｎを負荷したときまでの圧縮変形量（圧縮方向にゴルフボールが縮む量）が、２．５ｍｍ以上が好ましく、より好ましくは２．７ｍｍ以上、さらに好ましくは３．０ｍｍ以上であり、４．０ｍｍ以下が好ましく、より好ましくは３．７ｍｍ以下、さらに好ましくは３．４ｍｍ以下である。前記圧縮変形量を、２．５ｍｍ以上とすることにより良好な打球感が得られ、また、４．０ｍｍ以下とすることにより、良好な反発性が得られる。
【実施例】
【０１０３】
以下、本発明を実施例によって詳細に説明するが、本発明は、下記実施例によって限定されるものではなく、本発明の趣旨を逸脱しない範囲での変更、実施の態様は、いずれも本発明の範囲に含まれる。
【０１０４】
（１）中間層用組成物のスラブ硬度、カバー用組成物のスラブ硬度（ショアＤ硬度）
カバー用組成物または中間層用組成物を用いて、熱プレス成形により、厚み約２ｍｍのシートを作製し、２３℃で２週間保存した。このシートを、測定基板などの影響が出ないように、３枚以上重ねた状態で、ＡＳＴＭ−Ｄ２２４０に規定するスプリング式硬度計ショアＤ型を備えた高分子計器社製自動ゴム硬度計ＬＡ１型を用いて測定した。
【０１０５】
（２）コア表面硬度、中心硬度（ショアＤ硬度）
ＡＳＴＭ−Ｄ２２４０に規定するスプリング式硬度計ショアＤ型を備えた高分子計器社製自動ゴム硬度計ＬＡ１型を用いて、コアの表面部において測定したショアＤ硬度をコア表面硬度とした。また、コアを半球状に切断し、切断面の中心において測定したショアＤ硬度をコア中心硬度とした。
【０１０６】
（３）中間層の密度
中間層用組成物を用いてペレットを作製し、このペレットの密度を測定した。測定は、Ｃｈｙｏ  ｂａｌａｎｃｅ  Ｃｏｒｐｏｒａｔｉｏｎ製、ＡＲＣＨＩＭＥＤＥＳを用いて行い、溶媒にはエタノールを用いた。
【０１０７】
（４）曲げ弾性率（ＭＰａ）
（Ａ）高弾性ポリアミド樹脂の乾燥ペレットを用いて、射出成形により、長さ８０．０±２ｍｍ、幅１０．０±０．２ｍｍ、厚み４．０±０．２ｍｍの試験片を作製し、直ちに防湿容器中で２３℃±２℃で２４時間以上保持した。この試験片を防湿容器から取り出した後、速やか（１５分以内）に、曲げ弾性率をＩＳＯ１７８に準じて測定した。測定は、温度２３℃、湿度５０％ＲＨで行った。
（Ｂ）共重合体金属中和物またはカバー用組成物を用いて、射出成形により、長さ８０．０±２ｍｍ、幅１０．０±０．２ｍｍ、厚み４．０±０．２ｍｍの試験片を作製し、２３℃、５０％ＲＨで２週間保存した。この試験片の曲げ弾性率を、ＩＳＯ  １７８に準じて測定した。測定は、温度２３℃、湿度５０％ＲＨで行った。
【０１０８】
（５）引張弾性率（ＭＰａ）
カバー用組成物を用いて、射出成形により、厚み約２ｍｍのシートを作製し、２３℃で２週間保存した。このシートからダンベル型試験片を作製し、当該試験片について引張弾性率をＩＳＯ  ５２７−１も準じて測定した。
【０１０９】
（６）圧縮変形量（ｍｍ）
ゴルフボールに初期荷重９８Ｎを負荷した状態から終荷重１２７５Ｎを負荷したときまでの圧縮方向の変形量（圧縮方向にゴルフボールが縮む量）を測定した。
【０１１０】
（７）飛距離
ツルーテンパー社製のスイングロボットに、Ｗ＃１ドライバー（ＳＲＩスポーツ社製、ＸＸＩＯ  Ｓ  ロフト１０°）を取り付け、ヘッドスピード４５ｍ／秒でゴルフボールを打撃し、飛距離（発射始点から静止地点までの距離）を測定した。測定は、各ゴルフボールについて１０回ずつ行って、その平均値をそのゴルフボールの測定値とした。
【０１１１】
（８）方向安定性
ツルーテンパー社製のスイングロボットに、打撃方向に対してクラブフェースが直交するようにＷ＃１ドライバー（ＳＲＩスポーツ社製、ＸＸＩＯ  Ｓ  ロフト１０°）を取り付け、ヘッドスピード４５ｍ／秒に設定した。次に、クラブフェースを２°開いた状態と、クラブフェースを２°閉じた状態でそれぞれ打撃した。そして、クラブフェースを２°開いた状態で打撃した際の静止地点と、クラブフェースを２°閉じた状態で打撃した際の静止地点との距離を測定した。なお、２つの静止地点の距離は、打撃方向と平行となるように、それぞれの静止地点を通る平行線を２本引き、これら２本の平行線の間隔を測定した。測定は、各ゴルフボールについて１０回ずつ行って、その平均値をそのゴルフボールの測定値とした。
【０１１２】
（９）常温耐久性
ツルーテンパー社製のスイングロボットＭ／Ｃに、メタルヘッド製Ｗ＃１ドライバーを取り付け、ヘッドスピードを４５ｍ／秒に設定した。各ゴルフボールを、恒温器にて２３℃で１２時間保管した。各ゴルフボールを恒温器から取り出した後、すみやかに打撃し衝突板に衝突させて、ゴルフボールが壊れるまでの繰返し打撃回数を測定した。なお、外見上は壊れていなくとも、中間層に割れが生じている場合もあるが、このような場合には、ゴルフボールの変形や打球音の違いから、壊れているかどうかを判断した。
各ゴルフボールの耐久性は、ゴルフボールＮｏ．１６の打撃回数を１００として、各ゴルフボールについての打撃回数を指数化した値で示した。指数化された値が大きいほど、ゴルフボールが耐久性に優れていることを示す。
【０１１３】
（１０）低温耐久性
ツルーテンパー社製のスイングロボットＭ／Ｃに、メタルヘッド製Ｗ＃１ドライバーを取り付け、ヘッドスピードを４５ｍ／秒に設定した。各ゴルフボールを、恒温器にて−１０℃で２４時間保管した。各ゴルフボールを恒温器から取り出した後、すみやかに打撃し衝突板に衝突させて、ゴルフボールが壊れるまでの繰返し打撃回数を測定した。なお、外見上は壊れていなくとも、中間層に割れが生じている場合もあるが、このような場合には、ゴルフボールの変形や打球音の違いから、壊れているかどうかを判断した。
各ゴルフボールの低温耐久性は、ゴルフボールＮｏ．１６の回数を１００として、各ゴルフボールについての打撃回数を指数化した値で示した。指数化された値が大きいほど、ゴルフボールが耐久性に優れていることを示す。
【０１１４】
（１１）打球感
アマチュアゴルファー（上級者）１０人による、ドライバーを用いた実打テストを行い、打撃時の打球感を下記の４段階で評価させた。
◎：極めて良好（ソフト）
○：良好（ややソフト）
△：やや不良（やや硬い）
×：不良（硬い）
【０１１５】
［ゴルフボールの作製］
（１）コアの作製
表１に示す配合のゴム組成物を混練し、半球状キャビティを有する上下金型内で、１７０℃で３０分間加熱プレスすることにより球状コアを得た。
【０１１６】
【表１】
2010088676.tif 000003
ポリブタジエンゴム：ＪＳＲ社製、「ＢＲ−７３０（ハイシスポリブタジエン）」
アクリル酸亜鉛：日本蒸留社製、「ＺＮＤＡ−９０Ｓ」
酸化亜鉛：東邦亜鉛社製、「銀嶺Ｒ」
硫酸バリウム：堺化学社製、「硫酸バリウムＢＤ」
ジフェニルジスルフィド：住友精化社製
ジクミルパーオキサイド：日油社製、「パークミル（登録商標）Ｄ」
【０１１７】
なお、硫酸バリウムは、得られるゴルフボールの質量が、４５．４ｇとなるように適量加えた。
【０１１８】
（２）カバー用組成物および中間層用組成物の調製
表２、表４に示した配合材料を用いて、二軸混練型押出機によりミキシングして、ペレット状のカバー用組成物および中間層用組成物をそれぞれ調製した。押出条件は、スクリュー径４５ｍｍ、スクリュー回転数２００ｒｐｍ、スクリューＬ／Ｄ＝３５であり、配合物は、押出機のダイの位置で１６０℃〜２３０℃に加熱された。
【０１１９】
【表２】
2010088676.tif 000004
サーリン８９４５：デュポン社製のナトリウムイオン中和エチレン−メタクリル酸共重合体系アイオノマー樹脂
ハイミランＡＭ７３２９：三井デュポンポリケミカル社製の亜鉛イオン中和エチレン−メタクリル酸共重合体系アイオノマー樹脂
ラバロンＴ３２２１Ｃ：三井化学社製のスチレン系エラストマー
タングステン：アライドマテリアル社製、タングステン粉末Ｃ５０Ｇ
【０１２０】
（３）ゴルフボール本体の作製
上記で得た中間層用組成物を、前述のようにして得た球状コア上に射出成形することにより、前記コアを被覆する中間層を形成した。続いて、前記中間層上にカバー用組成物を射出成型することによりカバーを形成して、ゴルフボールを作製した。成形用上下金型は、半球状キャビティを有し、ピンプル付きで、ピンプルの一部が進退可能なホールドピンを兼ねている。上記ホールドピンを突き出し、コアを投入後ホールドさせ、８０トンの圧力で型締めした金型に２１０℃に加熱した樹脂を０．３秒で注入し、３０秒間冷却して型開きしてゴルフボールを取り出した。得られたゴルフボール本体の表面をサンドブラスト処理して、マーキングを施した後、クリアーペイントを塗布し、４０℃のオーブンで塗料を乾燥させ、直径４２．８ｍｍ、質量４５．４ｇのゴルフボールを得た。
【０１２１】
ゴルフボールの表面には、表３及び図２、図３に示したディンプルパターンを形成した。なお、表３中のディンプルの「直径」は図１におけるＤｉを、「深さ」は接線Ｔと最深箇所Ｄｅとの距離を意味する。
【０１２２】
【表３】
2010088676.tif 000005
【０１２３】
得られたゴルフボール圧縮変形量、飛距離、方向安定性、常温耐久性、低温耐久性および打球感について評価した結果を表４に示した。
【０１２４】
【表４】
2010088676.tif 000006
サーリン８９４５：デュポン社製のナトリウムイオン中和エチレン−メタクリル酸共重合体アイオノマー樹脂
ハイミランＡＭ７３２９：三井デュポンポリケミカル社製の亜鉛イオン中和エチレン−メタクリル酸共重合体系アイオノマー樹脂
サーリン８１４０：デュポン社製のナトリウムイオン中和エチレン−メタクリル酸共重合体アイオノマー樹脂
サーリン９１２０：デュポン社製の亜鉛イオン中和エチレン−メタクリル酸共重合体アイオノマー樹脂
ノバミッドＳＴ２２０：三菱エンジニアリングプラスチックス社製、ポリアミド樹脂（高衝撃グレード、曲げ弾性率：２０００ＭＰａ）
アミランＵ１４１：東レ社製、ポリアミド樹脂（超高衝撃タイプ、曲げ弾性率：１５００ＭＰａ）
ＬＯＴＡＤＥＲ  ＡＸ８８４０：東京材料社製、エチレン−アクリル酸−グリシジルメタクリレート共重合体（極性官能基を有する単量体の含有量：８質量％）
ＡＲＵＦＯＮ  ＵＧ−４０３０：東亜合成社製、メチルメタクリレート−グリシジルメタクリレート共重合体（極性官能基を有する単量体の含有量：０．０２質量％、エポキシ価：１．８ｍｅｑ／ｇ）
ウルトラマリンブルー：第一化成工業社製、群青Ｎｏ．１５００
【０１２５】
ゴルフボールＮｏ．１〜１４は、カバーが、（Ａ）成分、（Ｂ）成分および（Ｃ）成分を所定量含有するカバー用組成物から形成されており、前記カバーの厚みが、０．３ｍｍ〜１．０ｍｍ、前記カバー用組成物のスラブ硬度Ｈｃが、ショアＤ硬度で、６５〜７５である場合である。これらはいずれも、カバーが樹脂成分としてアイオノマー樹脂のみを含有するカバー用組成物から形成されているゴルフボールＮｏ．１６に比べて、飛距離、常温耐久性、低温耐久性および打球感が向上している。これらの中でも、中間層用組成物の密度が１．１０ｇ／ｃｍ３以上であるゴルフボールＮｏ．１〜１３は、方向安定性にも優れている。
【０１２６】
ゴルフボールＮｏ．１５は、カバーが樹脂成分として、ゴルフボールＮｏ．１６とは異なるアイオノマー樹脂のみを含有するカバー用組成物から形成されているゴルフボールであるが、常温耐久性、低温耐久性および打球感には優れるものの、飛距離が向上していない。ゴルフボールＮｏ．１７は、カバーの厚みが０．３ｍｍ未満の場合であるが、飛距離および打球感は優れるものの、常温耐久性および低温耐久性が劣る。ゴルフボールＮｏ．１８は、カバーの厚みが１．０ｍｍを超える場合であるが、常温耐久性および低温耐久性に優れるものの、打球感が劣る。
【０１２７】
ゴルフボールＮｏ．１９は、カバー用組成物のスラブ硬度（Ｈｃ）が、６５未満の場合であるが、常温耐久性、低温耐久性および打球感に優れるものの、飛距離に劣る。ゴルフボールＮｏ．２０は、カバー用組成物のスラブ硬度（Ｈｃ）が、７５を超える場合であるが、常温耐久性および低温耐久性に優れるものの、打球感が劣る。
【０１２８】
ゴルフボールＮｏ．２１は、（Ｃ）成分を含有しない場合であるが、飛距離、常温耐久性、低温耐久性および打球感のいずれも劣る。ゴルフボールＮｏ．２２は、（Ａ）成分と（Ｂ）成分との合計１００質量部に対する（Ｃ）成分の含有量が０．１質量部未満の場合であるが、飛距離および打球感は優れるものの、常温耐久性および低温耐久性の向上効果が少ない。ゴルフボールＮｏ．２３は、（Ａ）成分と（Ｂ）成分との合計１００質量部に対する（Ｃ）成分の含有量が２０質量部を超える場合であるが、常温耐久性、低温耐久性および打球感に優れるものの、飛距離に劣る。
【産業上の利用可能性】
【０１２９】
本発明は、低温耐久性および常温耐久性に優れ、かつ、飛距離および打球感に優れたゴルフボールを提供することができ、またさらに、打撃時の方向安定性に優れたゴルフボールを提供することができる。
【図面の簡単な説明】
【０１３０】
【図１】ゴルフボール表面に形成したディンプルの断面の拡大図である。
【図２】ゴルフボール表面に形成したディンプルパターンの平面図である。
【図３】ゴルフボール表面に形成したディンプルパターンの正面図である。
【符号の説明】
【０１３１】
２：ゴルフボール、１０：ディンプル、１２：ランド、１４：仮想球、Ａ：ディンプルＡ、Ｂ：ディンプルＢ、Ｃ：ディンプルＣ、Ｄ：ディンプルＤ、Ｅ：ディンプルＥ、Ｆ：ディンプルＦ、Ｇ：ディンプルＧ、Ｈ：ディンプルＨ、Ｄｅ：ディンプルの最深箇所、Ｄｉ：ディンプルの直径、Ｅｄ：エッジ、Ｐ：極点、Ｔ：接線
【図１】
2010088676.tif 000007
【図２】
2010088676.tif 000008
【図３】
2010088676.tif 000009